(57)【要約】      （修正有）【課題】ピーチタッチ、風合い、ストレッチ性に優れ、毛羽立ちが抑制されるとともに、長時間の吸水性にも優れたポリエステル高捲縮加工糸の提供。【解決手段】構成繊維の単糸繊度が０．２０〜１．２０ｄｔｅｘであり、前記構成繊維の異形度が４５〜６５％の範囲にあり、捲縮率が５５％以上であり、特定の測定方法により測定された毛羽個数が、チーズの両端面で５個以下であることを特徴とする、ポリエステル高捲縮加工糸である。毛羽個数の測定方法は、得られたポリエステル高捲縮加工糸を、円筒形状のチーズ（サイズ：径７４ｍｍ×高さ１８０ｍｍ）に綾角１３度、かつ捲き硬度７５度の条件で、ストレート捲きにて、捲き量１ｋｇで捲き取りとる。このチーズを暗室（幅９０ｃｍ、高さ７５ｃｍ、奥行き４５ｃｍ）中で７５０ルクスの照明下で照らし、チーズの両端面の毛羽を目視にて観察し、その毛羽個数をカウントする。【選択図】図１
2019206768.tif 000002
【特許請求の範囲】
【請求項１】
構成繊維の単糸繊度が０．２０〜１．２０ｄｔｅｘであり、
前記構成繊維の異形度が４５〜６５％の範囲にあり、
捲縮率が５５％以上であり、
下記より測定された毛羽個数が、両端面で5個以下であることを特徴とする、ポリエステル高捲縮加工糸。
（毛羽個数の測定方法）
得られたポリエステル高捲縮加工糸を、円筒形状のチーズ（サイズ：径７４ｍｍ×高さ１８０ｍｍ）に綾角１３度、かつ捲き硬度７５度の条件で、ストレート捲きにて、捲き量１ｋｇで捲き取りとる。このチーズを暗室（幅９０ｃｍ、高さ７５ｃｍ、奥行き４５ｃｍ）中で７５０ルクスの照明下で照らし、チーズの両端面の毛羽を目視にて観察し、その毛羽個数をカウントする。
【請求項２】
前記構成繊維が、単糸を繊維の長手方向に対して垂直に切断した断面形状が３〜６個の突起部を有する異形断面形状を呈するものであることを特徴とする、請求項１に記載のポリエステル高捲縮加工糸。 
【請求項３】
伸縮復元率が４０〜５５％の範囲である、請求項１または２に記載のポリエステル高捲縮加工糸。
【請求項４】
強度が２．５ｃＮ／ｄｔｅｘ以上である、請求項１〜３のいずれかに記載のポリエステル高捲縮加工糸。
【請求項５】
請求項１〜４の何れかに記載のポリエステル高捲縮加工糸を含む、織編物。
【請求項６】
ＪＩＳ−Ｌ１０１８Ｂのバイレック法に従って測定された吸水性が、３分後で８秒以上、かつ１０分後で１２秒以上である、請求項５に記載の織編物。
【請求項７】
ポリエステル高捲縮加工糸を製造する方法であって、
単糸繊度が０．２５〜１．８０ｄｔｅｘであり、かつ異形度が２０〜６０％であるポリエステル高配向未延伸糸を準備し、
前記ポリエステル高配向未延伸糸に対し、１．１５〜１．５０倍の延伸倍率、２６０００〜３８０００の仮撚係数、かつ１６０〜２２０℃の温度で延伸仮撚加工する、高捲縮加工糸の製造方法。
【発明の詳細な説明】
【技術分野】
【０００１】
本発明は、ポリエステル高捲縮加工糸に関する。さらに本発明は、こうしたポリエステル高捲縮加工糸を含む織編物、およびポリエステル高捲縮加工糸の製造方法に関する。
【背景技術】
【０００２】
従来、異形断面形状を有するマルチフィラメントを仮撚加工してなる加工糸が知られている（例えば、特許文献１）。
【先行技術文献】
【特許文献】
【０００３】
【特許文献１】特開２０１３−２０４１９６号公報
【発明の概要】
【発明が解決しようとする課題】
【０００４】
しかしながら、特許文献１に記載の技術を用いた場合は、高級感のあるピーチ調触感（ピーチタッチ）に乏しい場合がある。ここで、ピーチタッチを向上させるためにマルチフィラメントの単糸繊度を細くすることが考えられる。しかし、細繊度のものを用いた場合は、ストレッチ性を向上させるために高い捲縮を付与すると、毛羽立ちが発生し風合いに劣るという問題がある。
【課題を解決するための手段】
【０００５】
本発明者は、上記の様な課題を解決すべく鋭意検討した結果、特定の断面形状を有する構成繊維からなる捲縮加工糸は、ピーチタッチに優れることを目的として構成繊維を細繊度ものにしているにもかかわらず、ストレッチ性を付与することを目的として高捲縮を付与しても、毛羽立ちが抑制され、風合いに優れることを知見し、本発明を完成させた。
【０００６】
すなわち、本発明は以下の（１）〜（６）を要旨とする。
（１）構成繊維の単糸繊度が０．２０〜１．２０ｄｔｅｘであり、前記構成繊維の異形度が４５〜６５％の範囲にあり、捲縮率が５５％以上であり、下記より測定された毛羽個数が、両端面で５個以下であることを特徴とする、ポリエステル高捲縮加工糸。
（毛羽個数の測定方法）
得られたポリエステル高捲縮加工糸を、円筒形状のチーズ（サイズ：径７４ｍｍ×高さ１８０ｍｍ）に綾角１３度、かつ捲き硬度７５度の条件で、ストレート捲きにて、捲き量１ｋｇで捲き取りとる。このチーズを暗室（幅９０ｃｍ、高さ７５ｃｍ、奥行き４５ｃｍ）中で７５０ルクスの照明下で照らし、チーズの両端面の毛羽を目視にて観察し、その毛羽個数をカウントする。
（２）前記構成繊維が、単糸を繊維の長手方向に対して垂直に切断した断面形状が３〜６個の突起部を有する異形断面形状を呈するものであることを特徴とする、（１）のポリエステル高捲縮加工糸。
（３）伸縮復元率が４０〜５５％の範囲である、（１）または（２）のポリエステル高捲縮加工糸。
（４）強度が２．５ｃＮ／ｄｔｅｘ以上である、（１）〜（３）のいずれかのポリエステル高捲縮加工糸。
（５）（１）〜（４）の何れかのポリエステル高捲縮加工糸を含む織編物。
（６）ＪＩＳ−Ｌ１０１８Ｂのバイレック法に従って測定された吸水性が、３分後で８秒以上、かつ１０分後で１２秒以上である、（５）の織編物。
（７）ポリエステル高捲縮加工糸を製造する方法であって、
単糸繊度が０．２５〜１．８０ｄｔｅｘであり、かつ異形度が２０〜６０％であるポリエステル高配向未延伸糸を準備し、
前記ポリエステル高配向未延伸糸に対し、１．１５〜１．５０倍の延伸倍率、２６０００〜３８０００の仮撚係数、かつ１６０〜２２０℃の温度で延伸仮撚加工する、高捲縮加工糸の製造方法。
【発明の効果】
【０００７】
本発明のポリエステル高捲縮加工糸は、構成繊維が特定の断面を有するものであるために、ピーチタッチに優れることを目的として構成繊維を細繊度ものにしているにもかかわらず、ストレッチ性を付与することを目的として高捲縮を付与しても、毛羽立ちが抑制され、風合いに優れる。さらに、高い捲縮が付与され、単糸繊度が細く、特定の異形断面形状を有することの相乗効果により、いわゆる毛細管現象が発現するとともに、毛羽が抑制されることから水との接触が妨げられ難いために、長時間の吸水性にも優れる。また、本発明のポリエステル高捲縮加工糸の製造方法によれば、構成繊維が特定の断面形状を有するために、仮撚温度を過度に高くすることなく捲縮を付与することができる。
【図面の簡単な説明】
【０００８】
【図１】本発明の異形度の求め方を説明する模式図である。
【図２】本発明のポリエステル高捲縮加工糸の製造方法の一実施態様を示す概略工程図である。
【図３】実施例１における、供給糸としてのポリエステル高配向未延伸糸の断面写真（倍率：４００倍）である。
【図４】実施例１で得られた本発明のポリエステル高捲縮加工糸の断面写真（倍率：４００倍）である。
【図５】実施例２および３における、供給糸としてのポリエステル高配向未延伸糸の断面写真（倍率：４００倍）である。
【図６】実施例２で得られた本発明のポリエステル高捲縮加工糸の断面写真（倍率：４００倍）である。
【図７】実施例３で得られた本発明のポリエステル高捲縮加工糸の断面写真（倍率：４００倍）である。
【発明を実施するための形態】
【０００９】
以下、本発明について詳細に説明する。
［ポリエステル高捲縮加工糸］
本発明のポリエステル高捲縮加工糸は、構成繊維の単糸繊度が０．２０〜１．２０ｄｔｅｘであり、前記構成繊維の断面形状の異形度が４５〜６５％の範囲にあるものである。本発明のポリエステル高捲縮加工糸は、特定の捲縮率、および毛羽個数を満足する。
【００１０】
構成繊維の単糸繊度が０．２０〜１．２０ｄｔｅｘであり、０．３０〜１．１０ｄｔｅｘであることが好ましく、０．４０〜１．００ｄｔｅｘであることがさらに好ましい。０．２０ｄｔｅｘ未満であると、糸切れ等のトラブルが発生し易く加工性に乏しくなり、１．２０ｄｔｅｘを超えると、ピーチタッチ、風合い、長時間の吸水性に乏しくなる。
【００１１】
構成繊維の総繊度は、特に限定されるものではないが、２０〜１５０ｄｔｅｘであることが好ましく、３０〜１２０ｄｔｅｘであることがより好ましい。２０ｄｔｅｘ以上であると、ハリコシ感のある風合いにいっそう優れるものとなり、１５０ｄｔｅｘ以下であると、フィラメント同士が重なり過ぎることがなく、毛細管現象にいっそう優れるために長時間の吸水性により優れるものとなる。
【００１２】
構成繊維のフィラメント数は、特に限定されるものではないが、例えば１２〜７５０本であることが好ましい。
【００１３】
本発明のポリエステル高捲縮加工糸の構成繊維が、単糸を繊維の長手方向に対して垂直に切断した断面形状が３〜６個の突起部を有する異形断面形状を呈するものであることが好ましい。３〜６個の突起部を有する異形断面形状であることにより、いっそう優れた風合い、ピーチタッチ、長時間の吸水性を発現させることができる。さらに本発明においては、突起部を有することにより、単糸繊度を細くしているにも関わらず、毛羽が抑制されるという効果が奏される。これは、例えば延伸仮撚工程時、製織編工程時または後加工時などにおいて、付与される外力が突起部へ分散され易いからであると推測される。なかでも、突起部の個数は３〜４個であることが好ましく、３個であることがより好ましい。突起部の数が３個未満の場合は突起部が過少であり、一方突起部の数が６個を超えると丸断面に近くなることから、いっそう優れた風合い、ピーチタッチ、吸水性を達成し難くなる
【００１４】
構成繊維の横断面形状の異形度は４５〜６５％であり、４８〜６０％であることが好ましく、５０〜５５％であることがより好ましい。構成繊維の異形度が４５％未満であると、突起部の高さが低すぎて付与される外力が分散され難く、毛羽立ちが発生し、風合い、ピーチタッチ、長時間の吸水性に乏しく、６５％を超えると表面の凹凸が出すぎてしまい、風合い、ピーチタッチに劣るものとなってしまう。
【００１５】
本発明における異形度について、図１を参照して説明する。すなわち異形度とは、異形断面形状における外接円の直径Ｒと内接円の直径ｒの比から、下記式より求める。ここで、異形断面形状において、形状の外部の点に接し（外接し）て描ける円のうち、最も多くの点に外接して描ける円であって、最も直径の小さい円を外接円とし、形状の内部に３点以上接し（内接し）て描ける円のうち、最も直径の大きい円を内接円という。本発明における異形度は、全構成繊維の平均値が採用される。
（異形度）（％）＝［（Ｒ−ｒ）／Ｒ］×１００（％）
【００１６】
本発明のポリエステル高捲縮加工糸は、仮撚加工が施されている。仮撚加工が施されていることにより、原糸の状態と比較して、捲縮が付与されることで嵩高性およびストレッチ性に富むという効果が奏される。一方で、単糸繊度を細いものとし、これに高い捲縮を付与した場合は、毛羽立ちが発生となる問題があるが、本発明においては、構成繊維が特定の異形断面形状を有するために、付加される応力が分散され易くなり、毛羽立ちが抑制されるという効果が奏される。
【００１７】
さらに、本発明においては、ポリエステル高捲縮加工糸が異形断面形状であることにより、仮撚捲縮糸であることと単繊維の断面形状との相乗効果により、ピーチタッチ、風合い、長時間の吸水性とすることができる。
【００１８】
本発明のポリエステル高捲縮加工糸を構成するポリエステルとしては、特に限定されるものではないが、例えば、エチレンテレフタレートを主たる繰り返し単位とするポリエチレンテレフタレート（ＰＥＴ）が挙げられる。詳しくは、例えば、ＰＥＴ中では、繰り返し単位としてエチレンテレフタレートが、全繰り返し単位に対し９０モル％以上占めることが好ましい。本発明の目的を損なわない範囲で、第三成分（共重合成分）として、各種ジカルボン酸成分、各種脂肪族グリコールなどが共重合されていてもよい。または、使用後回収されたポリエステルから得られた再生ポリエステルであってもよい。
【００１９】
ポリエステル高捲縮加工糸の捲縮率は５５％以上であり、６０％以上であることが好ましい。捲縮率が５５％以上であることで、嵩高性、ストレッチ性に優れるものとなる。なお、捲縮率の上限は特に限定されるものではないが、７０％以下であると過度に高捲縮とならないために、加工糸の毛羽の発生など加工工程での問題をいっそう抑制でき、さらにストレッチ性が過度に高くならないために、しなやかさにより優れるために好ましい。捲縮率の測定方法については、実施例において後述する。
【００２０】
本発明のポリエステル高捲縮加工糸は、毛羽の発生が抑制されるために、毛羽個数がチーズ両端面で５個以下の範囲を充足する。毛羽個数は３個以下であることが好ましく、０個であることがより好ましい。毛羽の発生が抑制されるために風合い、ピーチタッチに優れる。さらに、毛羽が抑制されると、後述のような本発明の織編物において微起毛タッチが抑制されて、水と織編物との接触面積が低減され難く表面張力が発現し難いために、長時間の吸水性にも優れるという効果が奏される。毛羽個数の測定方法については、実施例にて後述する。
【００２１】
本発明のポリエステル高撚捲縮加工糸には、本発明の効果を損なわない範囲で、酸化チタン等の艶消し剤、または各種添加剤（例えば、帯電防止剤、抗菌剤、消臭剤等）が含有されていてもよい。
【００２２】
本発明のポリエステル高捲縮加工糸は、上記したように、ストレッチ性に優れるものであり、たとえば、伸縮復元率が４０〜５５％の範囲であることが好ましく、４５〜５０％の範囲であることがより好ましい。伸縮復元率が４０％以上であると、ストレッチ性にいっそう優れるものとなり、５５％以下であるとストレッチ性が過度に高くならず、しなやかさにいっそう優れる。伸縮復元率の測定方法については、実施例において後述する。
【００２３】
本発明のポリエステル高捲縮加工糸は強度に優れるものであり、その強度は２．５ｃＮ／ｄｔｅｘ以上であることが好ましい。従来技術においては、フィラメントに高捲縮を付与する場合の加工温度を高くした場合は、構成繊維の単糸繊度が細繊度であると強度に乏しく、毛羽が発生し易い傾向にある。しかし、本発明のポリエステル高捲縮加工糸においては、構成繊維の単糸繊度が細繊度であるために、例えば丸断面のものと比較すると捲縮が付与されやすいことから、加工温度を過度に高くする必要がなく、強度低下、毛羽発生が抑制される。
【００２４】
［織編物］
本発明の織編物は、上記のような本発明のポリエステル高捲縮加工糸を含むものであり、全構成繊維中に２０質量％以上含んでなることが好ましく、５０質量％以上含むことがより好ましく、８０質量％以上含むことがさらに好ましく、１００質量％含むことが特に好ましい。
【００２５】
本発明の織編物は上記のような本発明のポリエステル高捲縮加工糸を含むために、長時間の吸水性に優れる。本発明の織編物において、ＪＩＳ−Ｌ１０１８Ｂのバイレック法に従って測定された吸水性が、３分後で８秒以上、かつ１０分後で１２秒以上であることが好ましく、３分後で９秒以上、かつ１０分後で１３秒以上であることがより好ましい。吸水性の測定方法については、実施例において後述する。
【００２６】
本発明の織編物が織物である場合、そのカバーファクター（ＣＦ）は、特に限定されるものではないが２０００〜３５００であることが好ましい。カバーファクター（ＣＦ）とは、織編物の粗密を数値化したものであり、以下の式により算出される。ここで、式中、Ｄは経糸の総繊度を示す。Ｅは緯糸の総繊度を示す。
ＣＦ＝Ｄ１／２×経糸密度（本／２．５４ｃｍ）＋Ｅ１／２×緯糸密度（本／２．５４ｃｍ）
【００２７】
本発明の織編物が編物である場合、表面密度は、特に限定されるものではないが、３０〜８０コース／２．５４ｃｍかつ３０〜７０ウェール／２．５４ｃｍであることが好ましい。
【００２８】
織編物の組織としては特に限定されず、適宜の組織（織物であれば平織、綾織、朱子織、必要に応じて多重組織、編物であれば丸編の天竺、スムース、経編のトリコット、必要に応じて多重組織）を採用することができる。
【００２９】
本発明の織編物においては、本発明の効果を損なわない範囲で、その他の繊維（例えば、綿又は麻などの天然繊維、ナイロンなどの合成繊維、レーヨン等の再生繊維などを混用することができる。特に風合いの観点からは、綿又は麻との混用が好ましく、杢調をより向上させるためには弾性糸との混用が好ましい。また本発明の織編物には、柔軟剤、制電剤、又は撥水剤等を用いた各種の加工が施されてもよい。
【００３０】
［高捲縮加工糸の製造方法］
本発明の高捲縮加工糸の製造方法の一例について、以下に述べる。本発明の製造方法は、単糸繊度が０．２５〜２．８０ｄｔｅｘであり、かつ異形度が２０〜６０％であるポリエステル高配向未延伸糸を準備し、前記ポリエステル高配向未延伸糸に対し、１．１５〜１．５０倍の延伸倍率、２６０００〜３８０００の仮撚係数、かつ１６０〜２２０℃の温度で延伸仮撚加工するものである。
【００３１】
供給糸としてのポリエステル高配向未延伸糸は、単糸を繊維の長手方向に対して垂直に切断した断面形状が、異形度が２０〜６０％、好ましくは２０〜５５％、さらに好ましくは２５〜４０％であるマルチフィラメントである。ポリエステル高配向未延伸糸は、単糸を繊維の長手方向に対して垂直に切断した断面形状が、好ましくは３〜６個、さらに好ましくは３〜４個、より好ましくは３個の突起部を有する異形断面形状を呈するものである。
【００３２】
ポリエステル高配向未延伸糸を得る手法としては特に限定されないが、例えばＰＥＴなどのポリエステルを用い、単糸断面が上記のような突起部を有する異形断面形状となる特殊ノズルを用い、紡糸温度２７０〜３００℃で紡糸し、冷却した後、その表面に油剤を付与し、紡速２，０００〜４，０００ｍ／分の速度で引き取りローラに引取るような紡糸方法により得られる。ＰＥＴには、必要に応じて酸化チタン等の微粒子を含有させてもよい。また、供給糸としてのポリエステル高配向未延伸糸の異形断面形状は、回転対称形であることが好ましい。
【００３３】
ポリエステル高配向未延伸糸の単糸繊度は、ポリエステル仮撚捲縮糸の単糸繊度を上記範囲（０．２０〜１．２０ｄｔｅｘ）とするためには、０．２５〜１．８０ｄｔｅｘであり、０．３５〜１．７０ｄｔｅｘが好ましく、０．５０〜１．６０ｄｔｅｘがより好ましい。また、総繊度は特に限定されるものではないが、ポリエステル仮撚捲縮糸の総繊度を上記範囲（２０〜１５０ｄｔｅｘ）とするために、２４〜２５５ｄｔｅｘであることが好ましく、２２〜２００ｄｔｅｘであることがより好ましい。
【００３４】
次いで、ポリエステル高配向未延伸糸に延伸仮撚加工を施す。
延伸倍率は、１．１５〜１．５０倍が好ましく、１．２５〜１．４０倍がより好ましい。延伸倍率が１．１５倍未満であると糸切れが発生し、１．５０倍を超えると毛羽発生を抑制することができない。
【００３５】
延伸仮撚加工におけるヒーター温度は、１６０〜２２０℃であり、１７０〜２００℃であることが好ましい。ヒーター温度が上記範囲未満であると、十分な捲縮が付与し難く、また上記範囲を超えると、毛羽発生を抑制することができず、風合いが悪くなるとともに、得られたポリエステル高捲縮加工糸の強度が低下する。
【００３６】
延伸仮撚加工の加工速度は、特に限定されるものではないが、９０〜２００ｍ／分が好ましい。
【００３７】
加撚の度合い、すなわち仮撚係数は２６０００〜３８０００であり、２７０００〜３７５００が好ましく、２９０００〜３７０００がより好ましく、３００００〜３６０００であることがさらに好ましい。
【００３８】
仮撚係数とは、Ｋ＝Ｔ×Ｄ１／２なる式で算出されるものである。なお、式中において、Ｋは仮撚係数、Ｔは仮撚数（Ｔ／Ｍ）、Ｄはポリエステル高配向未延伸糸の総繊度（ｄｔｅｘ）である。
【００３９】
本発明においては、仮撚係数が上記範囲であることで、高捲縮が付与できるにも関わらず毛羽立ちを抑制することができ、風合いおよびピーチタッチに優れ、長時間の吸水性を維持することができる。つまり、仮撚係数が２６０００未満であると、捲縮が低く、風合いおよびピーチタッチに劣る。さらに、構成繊維同士間の空隙が低減されるために、長時間の吸水性を維持することができない。一方、仮撚係数が３８０００を超えると、毛羽立ちが発生しやすく、風合いおよびピーチタッチに劣る。
【００４０】
本発明においては、供給糸として、構成繊維の特定の異形断面形状を有するものを使用するとともに、特定条件の延伸仮撚加工を施すことが肝要である。これにより、構成繊維の各々が上記特定の異形度を有するものとなり、毛羽立ちが抑制され、風合い、ピーチタッチ、長時間の吸水性に優れた本発明のポリエステル高捲縮加工糸を得ることができる。詳しくは、本発明の製造方法における延伸仮撚加工条件は、異形度が低い供給糸に延伸仮撚加工を施した場合は異形度が増加し難いという穏やかな条件であるが、特定範囲の異形度を有する供給糸に延伸仮撚加工を施した場合は、構成繊維の異形度が適切に増して４５〜６５％という特定範囲の異形度を達成することができ、上記したように、延伸仮撚加工時などに表面付与される外力が分散され易くなるために毛羽立ちが抑制され、風合い、ピーチタッチ、長時間の吸水性に優れた本発明のポリエステル高捲縮加工糸を得ることができる。
【００４１】
次に、本発明のポリエステル高捲縮加工糸の製造方法を、図２に基づいて説明する。図２は、本発明の製造方法の一実施態様を示す工程概略図である。供給糸（ポリエステル高配向未延伸糸）に対しては、供給ローラ１と第１引取ローラ４との間で、ヒーター２と仮撚装置３を用いて、上記の特定の延伸仮撚条件下で捲縮加工が施され、本発明のポリエステル高捲縮加工糸が得られる。次いで、第１引取ローラを経て巻取ローラ５によりパッケージ６に巻き取られる。
【００４２】
仮撚装置としては、特に限定されるものではないが、主にピン仮撚装置が挙げられる。
【００４３】
本発明のポリエステル高捲縮加工糸は、ストレッチ性、毛羽が抑制された良好な風合い、ピーチタッチ、長時間の吸水性が要望されるような衣料分野（例えば、スポーツウェア、レディース、ユニフォームのような一般衣料など）において好適に用いられ、特に春夏用の衣料用途に好ましく用いられる。
【実施例】
【００４４】
以下、実施例に従って本発明を具体的に説明する。本発明はこの実施例に限定されない。本発明の実施例における測定方法、又は評価方法は、以下の通りである。
【００４５】
繊度
ＪＩＳ  Ｌ１０１３  ８．３．１のＢ法（簡便法）に従って測定した。
【００４６】
異形度
オリンパス株式会社製「ＢＨ２−ＵＭＦ」を用いて、フィラメントの断面形状を観察した（倍率４００倍）。異形断面形状において、形状の外部の点に接し（外接し）て描ける円であって、最も直径の小さい円を外接円とし、形状の内部に接し（内接し）て描ける円であって、最も直径の大きい円を内接円とした。そして、下記式により異形度を求めた。全構成繊維の平均値を異形度とした。
（異形度）（％）＝［（Ｒ−ｒ）／Ｒ］×１００
Ｒ：異形断面形状における外接円の直径、ｒ：異形断面形状における内接円の直径
【００４７】
毛羽個数
得られたポリエステル高捲縮加工糸を、円筒形状のチーズ（サイズ：径７４ｍｍ×高さ１８０ｍｍ）に綾角１３度、かつ捲き硬度７５度の条件で、ストレート捲きにて、捲き量１ｋｇで捲き取った。このチーズを暗室（幅９０ｃｍ、高さ７５ｃｍ、奥行き４５ｃｍ）中で７５０ルクスの照明下で照らし、チーズの両端面の毛羽を目視にて観察し、その毛羽個数をカウントした。
【００４８】
捲縮率
枠周１．１２５ｍの検尺機を用いて巻き数５回で試料をカセ取りした後、カセを室温下フリー状態でスタンドに一昼夜吊り下げた。次に、カセに０．０００１４７ｃＮ／ｄｔｅｘの荷重を掛けたまま沸水中に投入し３０分間湿熱処理し、その後カセを取り出し、水分を濾紙で軽く取り、室温下フリー状態で３０分間放置した。そして、カセに０．０００１４７ｃＮ／ｄｔｅｘの荷重及び０．００１７７ｃＮ／ｄｔｅｘの荷重を掛け、長さＸを測定する。続いて、０．０００１４７ｃＮ／ｄｔｅｘの荷重は掛けたまま、０．００１７７ｃＮ／ｄｔｅｘの荷重に代えて０．０４４ｃＮ／ｄｔｅｘの荷重を掛け、長さＹを測定した。その後、捲縮率（％）＝（Ｙ−Ｘ）／Ｙ×１００なる式に基づき、算出した。捲縮率の測定は、試料の５本について行い、それぞれの平均をその糸の捲縮率とした。
【００４９】
伸縮復元率
ＪＩＳ  Ｌ−１０１３に準じ、９０℃×３０分湿熱処理を施したものを測定した。
【００５０】
強度
ＪＩＳ  Ｌ−１０１３に準じ、定速伸長形オートグラフ（島津製作所製  商品名「ＡＧＳ−５ＫＮＧ」）を用いて試験条件試料長２００ｍｍ、引張りスピード２００ｍｍ／分で測定した。
【００５１】
伸度
ＪＩＳ  Ｌ−１０１３に準じ、定速伸長形オートグラフ（島津製作所製  商品名「ＡＧＳ−５ＫＮＧ」）を用いて試験条件試料長２００ｍｍ、引張りスピード２００ｍｍ／分で測定した。
【００５２】
吸水性評価（バイレック法）
ＪＩＳ−Ｌ１０１８Ｂに準じ、下記のようにして得られた巾２．５ｃｍの筒編地の一端を水に浸し３分後、１０分後に吸い上げた水の高さを測定した。３分後、１０分後の測定結果を対比することで、長時間の吸水性を評価した。
＜筒編生機作成法＞
英光産業社製の筒編機（釜径：３．５インチ、針本数：２６０Ｎ）を用いて約４０ｃｍ程度の筒編生機を作成し下記条件で精練を行い、吸水性評価を行った。
（精練条件）
精練剤：サンモールＦＬ（日華化学株式会社製）１ｇ／Ｌ
処理条件：８０℃×２０分
【００５３】
官能評価（風合い）
得られた織物に対し、目視と触感より下記の基準で風合いを評価した。
○：毛羽立ちとしなやかさに優れ良好である。
△：毛羽立ちとしなやかさはふつうである。
×：毛羽立ちとしなやかさの少なくとも一方が劣る。
【００５４】
官能評価（ピーチ調触感）
得られた織物に対し、触感により下記の基準で風合いを評価した。
○：ピーチ触感に優れ良好である。
△：ピーチ触感は普通である。
×：ピーチ触感に劣る
【００５５】
なお、上記の官能評価は、以下のようにして得られた織物に対して行った。すなわち、得られたポリエステル高捲縮加工糸に対し、Ｚ−５００Ｔ／Ｍの追撚を施した。そして、実施例１〜３および比較例１、比較例４〜7においては、経糸密度１９０本／２．５４ｃｍかつ緯糸密度１４０本／２．５４ｃｍ、比較例２においては、経糸密度２１５本／２．５４ｃｍかつ緯糸密度１５３本／２．５４ｃｍ、比較例８においては、経糸密度１３０本／２．５４ｃｍかつ緯糸密度９５本／２．５４ｃｍで、ツイル織物を試作した。
【００５６】
得られた生機を８０℃×２０分間精練した後、分散染料（ダイスター社製「Ｄｉａｎｉｘ  Ｂｌｕｅ  ＵＮ−ＳＥ」）を用いて１．０％ｏｍｆ、１３０℃×３０分間の条件で染色し、１７０℃で２０秒間仕上げセットして評価用の織物を得た。
【００５７】
（実施例１）
伸度１００％、単糸繊度１．０ｄｔｅｘ、異形度が５５％であり、三つの突起部を有する断面形状のポリエステル高配向未延伸糸７２（ｄｔｅｘ７２フィラメント）を供給糸条として用い、図２に示す工程に従い、表１の糸加工条件下で本発明のポリエステル高捲縮加工糸（５６ｄｔｅｘ７２フィラメント）を得た。なお、図３は実施例１の供給糸の断面写真であり（オリンパス株式会社製「ＢＨ２−ＵＭＦ」を用いて、４００倍で撮影）、図４は、実施例１で得られた本発明のポリエステル高捲縮加工糸の断面写真である。
【００５８】
（実施例２）
実施例１の素材をリサイクルＰＥＴに変えて伸度１００％、単糸繊度１．０ｄｔｅｘ、異形度が５５％であり、三つの突起部を有する断面形状のポリエステル高配向未延伸糸（７２ｄｔｅｘ７２フィラメント）を供給糸条として用いた以外は、実施例１と同じ加工法及び仮撚条件下で本発明の高捲縮加工糸（５６ｄｔｅｘ７２フィラメント）を得た。なお、リサイクルＰＥＴとして、回収されたＰＥＴボトルをリペットすることにより得られたリサイクルポリエステルチップ（「ウツミリサイクルシステムズ株式会社製  商品名：ＵＫ−３１」）を用いた。
【００５９】
なお、図５は実施例２および後述の実施例３の供給糸の断面写真であり、図６は、実施例２で得られた本発明のポリエステル高捲縮加工糸の断面写真である。断面写真は、オリンパス株式会社製「ＢＨ２−ＵＭＦ」を用いて、４００倍で撮影した。
【００６０】
（実施例３）
実施例２と同じ供給糸条及び加工法を用い、表１に示した条件下にて、ポリエステル高捲縮加工糸（５６ｄｔｅｘ７２フィラメント）を得た。図７は、実施例３で得られた本発明のポリエステル高捲縮加工糸の断面写真である（オリンパス株式会社製「ＢＨ２−ＵＭＦ」を用いて、４００倍で撮影）。
【表１】
2019206768.tif 000003
【００６１】
（比較例１）
表１に示したように、仮撚時の仮撚温度を高く設定する以外は、実施例３と同じ条件で５６ｄｔｅｘ７２フィラメントの捲縮加工糸を得た。
【００６２】
（比較例２）
表１に示したように、仮撚時の延伸倍率を高く設定する以外は、実施例３と同じ条件で４５ｄｔｅｘ７２フィラメントの捲縮加工糸を得た。
【００６３】
（比較例３）
表１に示したように、仮撚時の延伸倍率を低く設定する以外は、実施例３と同じ加工条件でおこなった。
【００６４】
（比較例４）
表１に示したように、仮撚時の仮撚数を高く設定する以外は、実施例３と同じ条件下で５６ｄｔｅｘ７２フィラメントの捲縮加工糸を得た。
【００６５】
（比較例５）
表１に示したように、仮撚時の仮撚数を低く設定する以外は、実施例３と同じ条件下で捲縮加工糸（５６ｄｔｅｘ７２フィラメント）を得た。
【００６６】
（比較例６）
伸度１００％、単糸繊度１．０ｄｔｅｘの丸断面のポリエステル高配向未延伸糸（７２ｄｔｅｘ７２フィラメント）を供給糸条として用いた以外は、実施例１と同じ加工法及び仮撚条件下で捲縮加工糸（５６ｄｔｅｘ７２フィラメント）を得た。
【００６７】
（比較例７）
伸度１００％、単糸繊度２．０ｄｔｅｘ、異形度が３５％であり、三つの突起部を有する断面形状のポリエステル高配向未延伸糸（７２ｄｔｅｘ３６フィラメント）を供給糸条として用い以外は（突起部の高さを実施例１より低くした）、表１に示したように実施例１と同じ加工法及び仮撚条件下（但し、仮撚係数を同じにしたことで仮撚数は減少）で捲縮加工糸（５６ｄｔｅｘ３６フィラメント）を得た。
【００６８】
（比較例８）
単糸繊度を３．５ｄｔｅｘ、異形度が５９％で、あり、三つの突起部を有する断面形状のポリエステル高配向未延伸糸（１６７ｄｔｅｘ４８フィラメント）を供給糸条として用い以外は、表１に示したように実施例１と同じ加工法及び仮撚条件下（但し、仮撚係数を同じにしたことで仮撚数は減少）で捲縮加工糸（１２０ｄｔｅｘ４８フィラメント）を製造した。
【００６９】
表１に評価結果をまとめて示す。
実施例１から３で得られた筒編染色地及び織物は、本発明を満足する糸質特性を備えた仮撚加工糸であることから、単糸繊度が細いにも関わらず、強度低下せず、単糸切れすることなく毛羽立ちが抑制されていた。さらに、織物の風合いがしなやかでピーチ触感と高いストレッチ性を表現でき、長時間の吸水性にも優れるものであった。
【００７０】
図４、６および７から理解できるように、実施例３においては、実施例１および２と比較すると、仮撚係数が好ましい範囲で高いために、構成繊維の異形度が高く、繊維間の空隙も大きいものであった。そのため、長時間の吸水性にいっそう優れるものであった。
【００７１】
比較例１は仮撚温度が高すぎたため、多少の単糸切れが発生し、さらにチーズ毛羽が発生した。さらに織物にした際に風合いに劣るものであった。
【００７２】
比較例２は延伸倍率が高すぎたため、多少の単糸切れが発生し、さらにチーズ毛羽が発生した。さらに織物にした際に風合い劣るものであった。
【００７３】
比較例３は延伸倍率が低すぎたため、糸切れが多発し、加工糸を採取することができなかった。
【００７４】
比較例４は仮撚係数が高すぎたため、毛羽立ちが発生し、風合い、ピーチタッチに劣るものとなった。
【００７５】
比較例５は仮撚係数が低すぎたため、捲縮率が低くなり、伸縮復元率も低くなった。さらに毛羽立ちが発生し、ピーチタッチにも乏しく、長時間の吸水性にも劣るものであった。
【００７６】
比較例６は断面形状が丸断面である供給糸を用いたため、得られた加工糸は異形度が０％となり、単糸繊度は細いが凹凸感に欠け、毛羽立ちにも劣るものであった。さらに長時間の吸水性にも劣るものであった。
【００７７】
比較例７は単糸繊度が太すぎ、異形度が過小であったため、ストレッチ感もなく平たくきしみ感がありピーチタッチにも劣った。さらに長時間の吸水性にも劣るものであった。
【００７８】
比較例８は異形度が過大であり、単糸繊度のバラツキも大きすぎたため、きしみ感がありピーチタッチにも劣った。
【符号の説明】
【００７９】
１      供給ローラ
２      ヒーター
３      仮撚装置
４      第１引取ローラ
５      巻取ローラ
６      パッケージ
【図１】
2019206768.tif 000004
【図２】
2019206768.tif 000005
【図３】
2019206768.tif 000006
【図４】
2019206768.tif 000007
【図５】
2019206768.tif 000008
【図６】
2019206768.tif 000009
【図７】
2019206768.tif 000010